(57)【要約】【課題】トレッドショルダー部の摩耗を抑制しつつ、旋回時における操縦安定性能（横グリップ）の向上を図った二輪車用空気入りタイヤを提供する。【解決手段】環状に形成されたトレッド部１２を備える二輪車用空気入りタイヤである。トレッド部表面のタイヤ幅方向両端部に異種ゴム６が配置され、異種ゴム６のトレッド表面における配設幅が、トレッド端からトレッド展開幅の５％〜１４％の範囲内であり、かつ、異種ゴム６の損失正接ｔａｎδの値が、異種ゴム６のタイヤ幅方向内側に隣接して配置されたゴムのｔａｎδの値よりも高い。【選択図】図１
2009056899.tif 000002
【特許請求の範囲】
【請求項１】
環状に形成されたトレッド部を備える二輪車用空気入りタイヤにおいて、
前記トレッド部表面のタイヤ幅方向両端部に異種ゴムが配置され、該異種ゴムのトレッド表面における配設幅が、トレッド端からトレッド展開幅の５％〜１４％の範囲内であり、かつ、該異種ゴムの損失正接ｔａｎδの値が、該異種ゴムのタイヤ幅方向内側に隣接して配置されたゴムのｔａｎδの値よりも高いことを特徴とする二輪車用空気入りタイヤ。
【請求項２】
前記異種ゴムの配設幅が、トレッド表面からタイヤ半径方向内側に向かい増大する請求項１記載の二輪車用空気入りタイヤ。
【請求項３】
前記異種ゴムの厚みが、トレッドゴムの総厚みの２０％以上７０％以下である請求項１または２記載の二輪車用空気入りタイヤ。
【請求項４】
トレッド端からトレッド展開幅の１０％までの範囲のトレッドゴムの平均の厚みが、トレッド端を基準とするトレッド展開幅の１０％から２５％までの範囲のトレッドゴムの平均の厚みよりも小さい請求項１〜３のうちいずれか一項記載の二輪車用空気入りタイヤ。
【請求項５】
前記トレッド部のうち、タイヤ赤道面を中心とするトレッド展開幅の少なくとも１５％の領域が、厚み方向に積層された２種のゴムからなる請求項１〜４のうちいずれか一項記載の二輪車用空気入りタイヤ。
【請求項６】
前記積層された２種のゴムのうち表層ゴムと、前記異種ゴムに隣接するゴムとが、同種のゴムからなる請求項５記載の二輪車用空気入りタイヤ。
【請求項７】
トレッド端の壁面部の少なくとも一部に、厚み６ｍｍ以下の硬質ゴムが配置されている請求項１〜６のうちいずれか一項記載の二輪車用空気入りタイヤ。
【請求項８】
前記トレッド部の少なくとも一部が、幅狭長尺のゴムストリップをタイヤ周方向に螺旋状に重ねて巻きつけて形成されてなる請求項１〜７のうちいずれか一項記載の二輪車用空気入りタイヤ。
【請求項９】
前記トレッド部のクラウン部タイヤ半径方向内側に、タイヤ周方向に対する角度が０度〜５度であるスパイラルベルトを備える請求項１〜８のうちいずれか一項記載の二輪車用空気入りタイヤ。
【請求項１０】
前記トレッド部と前記スパイラルベルトとの間に、タイヤ周方向に対する角度が８０度以上９０度以下であるベルト層を備える請求項９記載の二輪車用空気入りタイヤ。
【請求項１１】
前記スパイラルベルトと前記ベルト層との間の少なくとも一部に、厚み０．３ｍｍ以上３ｍｍ以下の緩衝ゴム層を有する請求項１０記載の二輪車用空気入りタイヤ。
【発明の詳細な説明】
【技術分野】
【０００１】
本発明は二輪車用空気入りタイヤ（以下、単に「タイヤ」とも称する）に関し、詳しくは、トレッド部の改良に係る二輪車用空気入りタイヤに関する。
【背景技術】
【０００２】
自動二輪車は、車体を傾けて旋回するという特徴があるため、車体の傾きによって、路面に接地するタイヤの部分が移動する。また、直立時には速度が高く、制動力および駆動力の前後方向（タイヤの赤道方向）の力が加わるが、車体を傾けた旋回時には大きな横力が主体的に加わる。そのため、二輪車用タイヤのショルダー部には、横グリップが求められる。
【０００３】
一方、二輪車用タイヤのセンター部については、市販のタイヤでは、直進走行の頻度が高いため、耐摩耗性の高いゴムを用いることが多い。また、レースや競技用のタイヤにおいては、直進時の速度が非常に高いため、発熱しにくいゴムをトレッドセンター部に配置したり、トレッドセンター部を２層構造として、内部には発熱しにくいゴムを、外部にはグリップの高いゴムを、それぞれ配置するなどの工夫がなされている。
【０００４】
ところで、ゴムの特性として、損失正接ｔａｎδは、ゴムと路面のグリップ力（摩擦係数）に非常に大きな意味を持つ。ｔａｎδが高いゴムは、ゴムの変形に伴ってエネルギーロスが多く、グリップ力が高い。しかし、エネルギーロスが高いために、繰り返し変形をした場合にゴム自体が発熱するという特性がある。また、発熱したゴムは柔らかくなる特性があり、あまりにもタイヤのトレッドゴムが発熱するとトレッドの剛性が低下して、操縦安定性能が悪化することがある。つまり、ｔａｎδの高いゴムはグリップが良い反面、発熱しやすく、繰り返し使用した場合にゴムが柔らかくなりやすい。
【０００５】
特に、バイクレースや、一般消費者の場合でも激しいライディングを行った際には、走行中にタイヤショルダー部が発熱して、走行に伴う旋回性能の低下が生じたり、発熱によりゴムが柔らかくなってトレッド剛性が低下し、タイヤが滑りやすくなるためにショルダー部の摩耗が進んだり、ショルダー部のゴムが劣化したりする。
【０００６】
従来、かかる二輪車用空気入りタイヤのショルダー部のトレッドゴムについては、グリップを向上させることを主眼として、グリップの高い、すなわち、摩擦係数が高くなる、損失正接ｔａｎδの大きいゴムを使うことが一般的であった。例えば、特許文献１には、旋回時のグリップ性を高めることを目的として、自動二輪車用タイヤのショルダーゴム部の損失正接ｔａｎδ１を、０．２〜０．４であってかつ、中央ゴム部の損失正接ｔａｎδ２よりも大とすることが開示されている。
【特許文献１】特開２００６−２５６３８５号公報（特許請求の範囲等）
【発明の開示】
【発明が解決しようとする課題】
【０００７】
前述したように、二輪車用の空気入りタイヤでは、二輪車が車体を傾けて旋回することから、直進時と旋回時では、タイヤトレッド部が路面と接する場所が異なる。つまり、直進時にはトレッドの中央部分を使用し、旋回時にはトレッドの端部を使用するという特徴がある。
【０００８】
特に、旋回時にはタイヤの横方向（幅方向）に対してグリップすることが求められるが、二輪車を速く旋回させるには、旋回速度にともなって大きくなる遠心力と釣り合わせるために車体を大きく倒す必要があり、さらにその遠心力に対抗できるようにタイヤがグリップできなければならない。つまり、車体を大きく傾けたときにタイヤのグリップが不足する場合には、速く旋回できないことになるため、ここでのグリップが旋回性能に及ぼす影響は非常に大きい。一方で、トレッドの端部には、旋回時に加わる横力により大きな負担がかかることから、走行に伴う摩耗の抑制についても重要な課題となる。
【０００９】
したがって、二輪車用タイヤのショルダー部については、旋回時のグリップ性能、すなわち操縦安定性能に優れることに加え、走行に伴うトレッドの摩耗を抑制できることが要求されており、これらの要請を高度に満足し得る二輪車用空気入りタイヤが求められていた。
【００１０】
そこで本発明の目的は、トレッドショルダー部の摩耗を抑制しつつ、旋回時における操縦安定性能（横グリップ）の向上を図った二輪車用空気入りタイヤを提供することにある。
【課題を解決するための手段】
【００１１】
本発明者らは、二輪車用タイヤにおいて旋回時のグリップをさらに向上させるために鋭意研究を行い、特にバイク車輌が最も倒れるバンク角度（キャンバー角度，以下、キャンバーアングルとして「ＣＡ」と称する）４５〜５０度付近のグリップを集中的に向上させることに取り組んだ。これは、例えばレースにおいては旋回速度が非常に重要であり、旋回速度が速ければコーナーの次のストレートの速度も伸びて、結果的にラップタイムが向上するからである。また、一般道路での走行においても、旋回時のグリップを増すことにより、安全性に貢献できる。
【００１２】
自動二輪車用のタイヤでは、特に車体を大きく倒した場合の旋回性能については、タイヤのトレッドの片側の端部が接地して、グリップを発生させている。車体を大きく倒して旋回する場合、タイヤは、図４に示すような接地状態となる。このときの接地形状について考察する。
【００１３】
バイク車体が大きく倒れて旋回する場合、すなわち、タイヤのＣＡが４５〜５５度で旋回する場合、タイヤのトレッド幅（全幅）のほぼ１／４が接地する。この旋回時に接地している１／４の領域を３等分して、トレッド端から領域Ａ，領域Ｂ，領域Ｃとする。
【００１４】
ここで、タイヤの幅方向断面でのトレッド変形を考える。トレッドの変形により、タイヤに横力が発生するからである。横方向のトレッドの変形は、キャンバースラスト（横力）を発生させる。
【００１５】
図４はＣＡ５０度でタイヤが接地して回転しているときの断面を示したものであり、タイヤ断面図の下には、接地部の形状を示している。図示するように、それぞれのタイヤによって、接地形状は楕円の一部が欠けた形状であったり、半月状であったりする。
【００１６】
図４の略楕円型接地形状の場合の、領域Ｂのトレッドの幅方向の変形について述べる。領域Ｂのトレッドの表面、すなわち路面に接する点をＱとし、Ｑ点の内側のトレッドの最深部の点をＰ点とすると、これらＰ点およびＱ点は、接地転動時において、図示するような軌跡を描く。Ｐ点はトレッドがタイヤのベルト（骨格部材）に接している点であり、タイヤがＣＡをつけて傾いて転動するため、弓なりの曲線を描く。これに対し、Ｑ点はトレッド表面が路面に接触した時に路面に固定され、路面の方向に、すなわちタイヤの進行方向に直線的に動く。この動きの差によりトレッドは横剪断を受ける。これはちょうど弓と弦の関係であり、荷重直下で最大の横剪断を受ける。この横剪断量によってトレッドが横の変形を受け、トレッドが横に剪断されるため、横力（キャンバースラスト）が発生する。
【００１７】
このようなキャンバースラスト発生の仕組みから、接地長（接地形状のタイヤ周方向＝赤道方向の長さ）が長い方がＰ点とＱ点との軌跡の差が広がり、大きくトレッドが剪断されることになる。反対に接地長が短いと、トレッドの剪断量（横方向＝タイヤ幅方向の剪断）は少ない。したがって図示するように、接地形状が略楕円型の場合は、領域Ｂで最も大きな剪断を受け、次いで領域Ａが剪断が大きく、領域Ｃの剪断は少ない。一方、接地形状が半月型の場合は、領域Ｂおよび領域Ａで大きな剪断を受け、領域Ｃの剪断は少ない。つまり、ＣＡが４５度〜５５度の大ＣＡ時の旋回では、領域Ｂや領域Ａが横力を大きく稼ぐ部位である。
【００１８】
一方、バイクの傾き角（バンク角、ＣＡ）を観察すると、ＣＡ４５度〜５５度以上には、バイクは倒れない。つまり、領域Ａは、バイクが最大角度で傾いた時のみに接地する領域である。また、領域Ｂについても、バイクが大きく傾いた時を中心に使われる。これに対し、領域Ｃは、バイクが大きく傾いてからやや傾きが戻った領域、つまりＣＡ４０度近辺で特によく使われる部分である。つまり、領域Ｃは、バイクを傾けていく過程で使い、更に大きく倒した時も使い、さらにバイクを加速させて直立する過程でも使う。特に、摩耗の大きいリアタイヤについて考えると、この領域Ｃは、バイクを大きく倒して、そこから加速するときに使う領域であり、すなわちＣＡ４０度近辺でバイクは大きな駆動力を伝えることが多いため、領域Ｃは加速時の前後方向の駆動入力と、横方向の横入力との両方を頻度高く受ける領域であると言える。そのため、この領域Ｃは、トレッドの摩耗が進む部位である。
【００１９】
以上のことをまとめると、以下のことが言える。
領域Ａ：最大ＣＡ（４５度〜５５度）の時にのみ使用され、横入力を受ける。最大ＣＡ時の横グリップの発生に大きく寄与する（特に、接地形状が半月形状の場合）。
領域Ｂ：最大ＣＡ（４５度〜５５度）の時に主体的に使う。最大ＣＡ時の横グリップの発生に大きく寄与する（特に、接地形状が楕円形状の場合）。また、ＣＡ４０度の時にも接地しており、領域Ａよりは使用頻度が高い。
領域Ｃ：最大ＣＡ（４５度〜５５度）の時にも使われる。さらに、最大ＣＡに達する過程で使われ、特にリアタイヤの場合は、ＣＡ４０度の本格加速開始時点で中心的に使われるため、摩耗が激しい部位である。領域Ａや領域Ｂと比べると明らかに使用頻度が高い。また、ＣＡ４０度の時には接地形状の中心となり、接地長が伸びるため、横方向の剪断も大きくなり、摩耗に厳しい。
【００２０】
一方、前述したように、トレッドゴムの特性として、ｔａｎδが大きいとエネルギー損失が大きく、グリップ力が高い半面、発熱が大きくなる。発熱してしまうとゴムは柔らかくなるため、トレッドゴムの厚い二輪車用タイヤにおいてはトレッドゴムの横剪断剛性が低下して、タイヤがグニャグニャして操縦安定性能が損なわれ、さらに滑りが増えるため摩耗が促進されてしまう。二輪車用のタイヤでは、旋回時にグリップが必要であるため、タイヤのショルダー部にｔａｎδの高いゴムを配置することが普通であるが、ＣＡ４５〜５０度の高速旋回の頻度が多いと、タイヤのショルダー部が発熱して、上記の弊害が起こる。
【００２１】
特に、高速で旋回するバイクレースのような厳しい使用状態では、歪の繰り返し変形が高周波で与えられるため、発熱が極めて高く、１２０℃を超える場合もある。このような使用条件下では、ｔａｎδの高いゴムほど発熱が高くなり、繰り返しの使用によりトレッドゴムが異常加熱して、ゴムの軟化によりトレッドの剪断剛性が低下し、操縦安定性能が悪化するばかりか、摩耗が促進的に進むことになる。いわゆるレースにおいてタイヤが「たれる」現象が発生する。さらに、トレッドが高温になると、トレッド部のゴムが劣化しやすくなる。厳しい入力の高速走行を含むバイクレースにおいてトレッドの温度が高くなりすぎると、ゴムの中に気泡が生じて、気泡から亀裂が進展してトレッドゴムの一部が脱落する場合もある。
【００２２】
特に、トレッドゴムの軟化は二輪車用タイヤの場合は致命的である。二輪車用タイヤでは、キャンバースラストで横力を発生させるが、キャンバースラストは、図４のＰ点およびＱ点の軌跡で示したように、横剪断変位が決まっている。つまり、タイヤの寸法と、タイヤのＣＡが決まると、ベルトの軌跡が幾何学的に決まってしまい、Ｐ点とＱ点の軌跡が最大に離れる距離が、トレッドを横に剪断できる量となる。
【００２３】
以上の特徴的なベルト挙動から、トレッドゴムの弾性率が低下すると、同じ変位が与えられた時の反力が低下することになる。トレッドゴムが発熱して柔らかくなると、同じ変位を与えた時のゴムの反力が低下し、すなわち、タイヤが発生する横力が低下することになる。このようなことから、トレッドゴムには、発熱を抑制しつつ最大のグリップを出せることが必要とされる。グリップを発生させるためにはｔａｎδの高いゴムが適しているが、発熱を抑制するためにはｔａｎδの低いゴムが良いことになる。
【００２４】
上記の観点から、本発明者らはさらに検討した結果、グリップに寄与するトレッドショルダー部の中でも、最大ＣＡ時の横力の発生に寄与するトレッド表面の領域Ａから領域Ｂにかけての部分と、使用頻度が高く摩耗が激しい領域Ｃとについて、それぞれ異なるゴムをを配置することで、上記課題を解決できることを見出して、本発明を完成するに至った。
【００２５】
すなわち、本発明の二輪車用空気入りタイヤは、環状に形成されたトレッド部を備える二輪車用空気入りタイヤにおいて、
前記トレッド部表面のタイヤ幅方向両端部に異種ゴムが配置され、該異種ゴムのトレッド表面における配設幅が、トレッド端からトレッド展開幅の５％〜１４％の範囲内であり、かつ、該異種ゴムの損失正接ｔａｎδの値が、該異種ゴムのタイヤ幅方向内側に隣接して配置されたゴムのｔａｎδの値よりも高いことを特徴とするものである。
【００２６】
本発明においては、前記異種ゴムの配設幅が、トレッド表面からタイヤ半径方向内側に向かい増大することが好ましく、前記異種ゴムの厚みは、好適にはトレッドゴムの総厚みの２０％以上７０％以下である。また、本発明においては、トレッド端からトレッド展開幅の１０％までの範囲のトレッドゴムの平均の厚みが、トレッド端を基準とするトレッド展開幅の１０％から２５％までの範囲のトレッドゴムの平均の厚みよりも小さいことが好ましい。
【００２７】
さらに、本発明においては、前記トレッド部のうち、タイヤ赤道面を中心とするトレッド展開幅の少なくとも１５％の領域が、厚み方向に積層された２種のゴムからなるものとすることが好ましい。さらにまた、本発明においては、前記積層された２種のゴムのうち表層ゴムと、前記異種ゴムに隣接するゴムとが同種のゴムからなることが好ましく、トレッド端の壁面部の少なくとも一部に、厚み６ｍｍ以下の硬質ゴムが配置されていることも好ましい。
【００２８】
さらにまた、本発明においては、前記トレッド部の少なくとも一部が、幅狭長尺のゴムストリップをタイヤ周方向に螺旋状に重ねて巻きつけて形成されてなることが好ましい。さらにまた、本発明のタイヤは、好適には、前記トレッド部のクラウン部タイヤ半径方向内側に、タイヤ周方向に対する角度が０度〜５度であるスパイラルベルトを備えるものであり、この場合、前記トレッド部と前記スパイラルベルトとの間に、タイヤ周方向に対する角度が８０度以上９０度以下であるベルト層を備えることが好ましく、前記スパイラルベルトと前記ベルト層との間の少なくとも一部に、厚み０．３ｍｍ以上３ｍｍ以下の緩衝ゴム層を有することがより好ましい。
【発明の効果】
【００２９】
本発明によれば、上記構成としたことにより、トレッドショルダー部の摩耗を抑制しつつ、旋回時、特に大ＣＡでの旋回時における操縦安定性能（横グリップ）の向上を図った二輪車用空気入りタイヤを実現することが可能となった。また、本発明においては、摩耗しても横グリップを維持することができ、特に、競技用タイヤとして使用したときに、グリップおよび耐摩耗性に優れたタイヤを提供できるものである。
【発明を実施するための最良の形態】
【００３０】
以下、本発明の好適実施形態につき、図面を参照しつつ詳細に説明する。
図１に、本発明の一好適例の二輪車用空気入りタイヤの幅方向断面図を示す。図示するように、本発明の二輪車用タイヤは、左右一対のビード部１１にそれぞれ埋設された一対のビードコア１と、一方のビード部から他方のビード部にトロイド状に跨って延在する少なくとも１枚のカーカス２と、そのタイヤ半径方向外側に配置された少なくとも１枚のベルト３と、環状に形成されてその半径方向外側に配置されたトレッド部１２とを備えている。
【００３１】
本発明のタイヤにおいては、トレッド部１２表面のタイヤ幅方向両端部に異種ゴム６が配置され、この異種ゴム６のトレッド表面における配設幅が、トレッド端からトレッド展開幅の５％〜１４％の範囲内である。ここで、トレッドを展開するとは、幅方向に丸みをもつトレッドを、弧の長さを直線にするように平面にするという意味であり、トレッド展開幅とは、タイヤ幅方向断面において、トレッドの一方の端部から他方の端部までのトレッド表面の曲面に沿った幅である。本発明においては、この展開幅を１００としたときに、トレッド部のタイヤ幅方向両端部のトレッド端から５〜１４の範囲の表面に、ｔａｎδの高い異種ゴム６を配置している。なお、この配設幅の定義はトレッド部表面での幅であり、異種ゴム６の幅が深さ方向で異なっている場合でも、トレッド表面での幅を、上記配設幅とする。
【００３２】
すなわち、本発明においては、トレッドの両端部において、トレッド表面とトレッド内部とでゴム種を変えて、トレッド表面にｔａｎδの高いゴムを配置する。トレッド端部のトレッド表面にｔａｎδの高いゴムを配置するのは、この表面ゴムがアスファルトなどの骨材の細かい凹凸に食い込んでゴムの局部的な変形が大きくなった際に、ｔａｎδの高いゴムはエネルギーロスが高く、そのため摩擦係数が高くなってグリップが良くなるからである。一方で、先に述べたように、二輪車のショルダー部トレッドは入力が厳しく、長時間使用すると、ｔａｎδの高いゴムは発熱が大きいために、ゴムが軟化して操縦安定性能が悪化する。そのため本発明では、使用頻度の低い部位のトレッドの表面だけにｔａｎδの高いゴムを使用して、摩擦力を稼ぐとともに、内部にはｔａｎδの低いゴムを使用する。使用頻度の低い領域とは、大ＣＡ時にだけ接地する図４の領域Ａや領域Ｂであり、かつ、横グリップの寄与の大きい領域であるため、ｔａｎδを高めて摩擦抵抗を増大させることで、横力を稼ぐことができる。
【００３３】
本発明においてゴムのｔａｎδは、例えば、周波数１５Ｈｚ、歪５％の変位をサイン波でゴムのサンプルに加え、そのときの反力を計測することで測定することができる。かかるｔａｎδの測定温度としては、一般の消費者向けのタイヤでは５０℃とすることが好ましく、競技用のタイヤでは１００℃以上とすることが好ましい。特に、自動二輪車の競技用のタイヤの場合は、ショルダー部のトレッド温度が１００℃を超える場合もあるので、目的に応じて１００℃以上、例えば１００℃でのｔａｎδを計測して、本発明におけるｔａｎδとする。ｔａｎδの測定は、具体的には例えば、レオメトリックス社製の粘弾性測定装置を用いて、温度５０℃、周波数１５Ｈｚ、歪５％の条件で行うことができる。
【００３４】
異種ゴム６のｔａｎδは、隣接ゴムのｔａｎδの１．１〜２．０倍程度とすることができる。異種ゴム６のｔａｎδが小さすぎると効果が少なく、異種ゴムを配設する意味がなくなる。一方、大きすぎると、隣接ゴムとの物性が異なりすぎて、両者の間で剥離が生じたり、断差を生ずる摩耗（偏摩耗）が起きやすくなるので、いずれも好ましくない。
【００３５】
本発明において、異種ゴム６の配設幅をトレッド展開幅の５％以上１４％以下とする根拠は、図４を用いて説明したように、大ＣＡ時のトレッドの使われ方に基づく。図４において、大ＣＡ時に接地する領域は、トレッドの展開幅の１／４、つまり２５％の領域である。横力に寄与するのは、図４中の領域Ａおよび領域Ｂ、つまり、２５％の約半分程度であり、トレッド端部から１２．５％の領域が、横力に寄与している。特に、領域Ａは、ＣＡ４５〜５５度の時にだけ接地する部分であり、使用頻度が低く、そのため発熱の恐れが領域Ｃよりも少ない。また、大ＣＡ時のみにおいて接地して、大きく横力を発生させる。領域Ａはトレッド端部からトレッド展開幅の８％くらいまでの領域である。
【００３６】
かかる大ＣＡ時の接地特性より、異種ゴム６の配設幅がトレッド展開幅の５％未満では、図４の領域Ａには含まれているが、範囲が狭すぎて効果が少なくなる。一方、１４％を超えると、図４の領域Ｃで表される、最大ＣＡ時以外にも使われる領域、すなわち、使用頻度が高い領域となり、また、ＣＡ４０度で大きな駆動力が加わる領域であって、タイヤ表面の滑りも大きく、路面とタイヤ表面が擦れて発熱も高い部位となる。本発明において、ｔａｎδの高いゴムは、大ＣＡ時にのみ主に使われ（すなわち、使用頻度が少なく）、かつ、横グリップに寄与する部位に配置することが好ましい。つまり、図４の領域Ａと、領域Ｂの半分程度の領域が好ましく、そのため、トレッド展開幅の５％以上１４％以内とした。より好ましくは、８％以上１４％以下、さらに好ましくは、１０％〜１２．５％の範囲である。なお、トレッド展開幅の１２．５％は、図４の接地形状の中心の位置である。
【００３７】
また、異種ゴム６のｔａｎδについては、その比較対象は、異種ゴム６のタイヤセンター側に配置されている表面ゴムである。かかるセンター側のゴムは、図４の領域Ｃに相当する部分、つまり使用頻度が高く、かつ、ＣＡ４０度で加速時に使われて、滑り摩擦による発熱の大きい部分である。本発明において異種ゴム６は、この領域Ｃの部分のゴムと比べてｔａｎδが高いことが必要である。
【００３８】
この異種ゴム６の内側には、異種ゴムよりもｔａｎδの低いゴムを使用するが、これは、この領域の発熱を抑える効果があり、このように内部にｔａｎδの低いゴムを配置しておけば、表面の異種ゴムとして思い切ってｔａｎδの高いものを使用できるからである。これにより、効率的に摩擦力を高めることができる。タイヤの製造効率の面からは、このｔａｎδの低い内部ゴムと、上記タイヤセンター側のゴムとを同一とすれば、製造が非常に効率的であり、好ましい。なお、ＣＡ４０度でタイヤの接地中心になるのは図４の領域Ｃであり、この部分はトレッド端部を基点とすると、トレッド端部から１６％〜２５％程度の領域である。この部分にｔａｎδの高いゴムを配置してしまうと、加速時の厳しい入力によって発熱が高くなり、ゴムが軟化してしまい、走行を繰り返している比較的早い段階で操縦安定性能が損なわれる。また、操縦安定性能が損なわれることによって、タイヤの滑りも更に大きくなり、摩耗が促進するため、好ましくない。
【００３９】
図３（Ａ）に、異種ゴムの配設部位の拡大部分断面図を示す。異種ゴム６は、図示するように、深さ方向に配設幅を変えずに配設することもできるが、図３（Ｂ）に示すように、その配設幅が、トレッド表面からタイヤ半径方向内側に向かい増大するよう配設することもできる。すなわち、この場合、摩耗が進行するにつれて、トレッド端部の表面に配置したｔａｎδの高い異種ゴム１６の露出量（露出面積）が増大し、深さ方向に異種ゴム１６の幅が広がっていくことになる。タイヤのトレッドが摩耗するとトレッドの厚みが薄くなるため、トレッドゴム表面が路面から滑りやすくなる。そのため、グリップ力が低下する傾向になるが、図３（Ｂ）に示す構成として、摩耗にともなう異種ゴム１６の露出を増大させることで、グリップ力を補う効果が得られる。特に、競技用のタイヤにおいては、レースが進んで周回数を重ねてもタイヤのグリップを維持することが重要であるため、このような構成とすれば、摩耗が進んでもｔａｎδの高いゴムの範囲が増えていくため、摩擦係数の高い領域を増やして、グリップを維持することができる。
【００４０】
また、異種ゴムの厚みは、好適には、トレッドゴムの総厚みの２０％以上７０％以下とする。異種ゴムの厚みが２０％未満であると、表面ゴムの層が薄すぎて、ｔａｎδの高いゴムが路面の凸凹に食い込みにくく、グリップを発生しにくい。また、すぐに摩耗してしまう懸念もある。一方、異種ゴムの厚みが７０％を超えると、トレッドの厚み方向にｔａｎδの高いゴムの層が広く存在するため、使用頻度の低い領域とはいえ、ゴムの発熱が高くなり、ゴムが熱から軟化してトレッド剛性が低下し、横グリップ（横力＝キャンバースラスト）が低下する。厚みは、摩耗後にもグリップ力を維持するためには、４０％〜７０％がより好ましい。特に、市販のタイヤは比較的摩耗するまで使うため、厚みは厚い方が好ましく、４０〜７０％が好適である。一方、競技用の一部のタイヤでは、例えば予選に用いるタイヤのように、１周だけ速く走る目的のタイヤもある。このようなタイヤでは、剛性とグリップとのバランスから、厚みは薄いほうがよく、２０％〜４０％が適当である。
【００４１】
また、本発明においては、トレッド端からトレッド展開幅の１０％までの範囲のトレッドゴムの平均の厚みを、トレッド端を基準とするトレッド展開幅の１０％から２５％までの範囲のトレッドゴムの平均の厚みよりも小さくすることが好ましい。すなわち、ｔａｎδの高い異種ゴムを配置した位置のトレッドの厚みを、それ以外の部分に比べて薄くする。トレッド端部からトレッド展開幅の１０％までの範囲はかかる異種ゴムの配置部位に相当し、また、トレッド端からトレッド展開幅の１０％の位置を開始点、２５％の位置を終点とする範囲は、ＣＡ５０度で旋回する残りの接地部分に相当する。このように、トレッド厚み（トレッドゲージ）を薄くすると、その部分のトレッド剛性が向上する。ｔａｎδの高いゴムは、使用頻度が低いとはいえ、発熱する傾向が強く、ゴムの弾性率が低下しやすいが、このようにｔａｎδの高いゴムが配置された部位を薄くすることで、ゴムが軟化しても、トレッド剛性を維持できる。すなわち、ゴムが柔らかくなって、トレッド剛性が低下した分を、トレッドの全体的な厚みを薄くすることで補完できる。なお、トレッド剛性は厚みの３乗に比例するため、厚みを薄くする量は、例えばトレッド厚みが８ｍｍの場合、０．５ｍｍ〜１．５ｍｍ程度で十分な効果がある。
【００４２】
なお、全部を薄くしてしまうと、トレッド剛性は向上するが、タイヤ表面の滑りが全体的に増えてしまい、摩耗ライフが低下する。ゆえに、ｔａｎδを高くしたゴムを配置した部分だけを薄くすることが好ましい。
【００４３】
また、本発明のタイヤにおいては、図示するように、トレッドセンター部が、厚み方向に積層された２種のゴムからなることが好ましい。ここで、トレッドセンター部とは、トレッド中央部のトレッド展開幅の２５％の領域である。これは、バイクが直立しているときに路面と接触している幅が約２５％であることによる。この場合、このトレッドセンター部の全てが２層になっていなくてもよく、少なくともその大部分、具体的には、タイヤ赤道面を中心とするトレッド展開幅の少なくとも１５％の領域で２層となっていれば、効果が得られ、好適である。
【００４４】
このトレッドセンター部を２層にすることが好適である理由は、発熱の抑制、すなわち転がり抵抗の抑制にある。例えば、２層の内層に硬いゴムを配置し、外層に柔らかいゴムを配置すれば、外層ゴムがグリップを稼ぎ、内層ゴムが発熱を抑制する。また、内層に損失正接ｔａｎδの低いゴムを使用すれば、さらにゴムの発熱を抑制し、転がり抵抗が向上する。特に市販のタイヤでは、直進状態で走行する時間が長く、近年の環境（低燃費）を考えた場合、直進時の転がり抵抗を抑制して、燃料の消費を抑えることが重要である。そのため、このように直進時に接地するタイヤセンター部のトレッド内部にｔａｎδの低いゴムを使用することが好ましい。一方、競技用のタイヤにおいては、直進走行時に速度が３００ｋｍ／ｈを超えて走行する自動二輪車競技もある。このような競技では、高速走行からトレッドが高い周波数で変形を繰り返し受けて、発熱する。その発熱によって、トレッド内部のオイルが気化して泡が発生するブロー現象が起こり、この泡を起点としてトレッドの一部が欠けて飛び散る故障を起こす場合がある。そのため、このような高度な競技用タイヤにおいても、トレッドの内部に発熱のしにくい損失正接ｔａｎδの非常に低いゴムを使用し、一方でトレッドの表面にグリップの高いゴムを使用することが好ましい。これにより、ＣＡ４５〜５５度の大ＣＡ時のみならず、直進時の駆動、制動特性も向上させることができる。
【００４５】
なお、この場合、トレッドセンター部の表層ゴムと、異種ゴムに隣接するゴムとを、同種のゴムからなるものとすることが好ましい。これにより、トレッドを形成するゴム種を少なくすることができ、効率的である。
【００４６】
また、本発明のタイヤにおいては、図３（Ｃ）に示すように、トレッド端の壁面部の少なくとも一部に厚み６ｍｍ以下の硬質ゴム７を配置して、補強することが好ましい。ここで、硬質ゴム７とは、トレッドを形成するゴムよりも硬さが硬いゴムであり、より具体的には、室温でのショアＡ硬度が６０以上９５以下のゴムである。このような硬いゴムで壁面を固定することで、トレッドが横変形した時にトレッドの倒れ込みを抑制することができ、トレッド端部が路面から浮き上がるのを防止することができる。また、特に本発明では、トレッド端部の表面にｔａｎδの高い異種ゴムを配置するため、ｔａｎδの高いゴムが発熱して、ゴムが軟化したとしても、このような硬いゴムで壁面を補強すると剛性を保つことができ、効果が大きい。硬質ゴム７は、硬いため、摩擦係数が低い。そのため、トレッド表面に達すると硬質ゴム７の接触による摩擦力の向上は期待できず、逆に異種ゴム２６の接触面積を減らす結果となってしまう。そのため、図示するように、トレッド端の壁面部の表面に接しない部分のみを補強することがより好ましい。また、硬質ゴム７は、厚みを持たせると摩耗した時に露出するため、厚みは薄い方が良く、ゴムの硬さにもよるが、１ｍｍの厚みがあれば効果が得られる。より好適には、厚み２ｍｍ以上５ｍｍ以下とする。
【００４７】
本発明においてトレッド部は、幅狭長尺のゴムストリップをタイヤ周方向に螺旋状に重ねて巻きつける手法で形成することができる。本発明においてゴムを変更しているタイヤショルダー部はタイヤ断面で丸みが大きい位置であり、従来の製法のように作業者が手作業で幅の広いトレッド部材を配置すると、成型精度（形状精度）が確保しにくい位置である。そこで、幅の狭い未加硫ゴム連続体を、専用の成型機械を用いて自動的に巻きつける手法を用いることで、形状精度の高いタイヤを製造することが可能となる。かかる手法は、トレッド部の少なくとも一部に適用すれば形状精度の向上効果を得ることができ、また、全体につき適用してもよい。この手法については、例えば、特開２００６−２４００９８中に開示されている。
【００４８】
また、本発明においては、ベルト３として、スパイラルベルト４を用いることが好ましい。スパイラルベルトはタイヤ周方向に対する角度が０度〜５度のコードを内部に含むベルトであり、１本または２本以上のコードを未加硫ゴムで被覆した連続体を、タイヤの製造過程において、トレッド部分にタイヤ周方向に沿って連続的に螺旋巻きすることにより形成することができる。かかるスパイラルベルトはタイヤ周方向にコードが沿うため、スパイラルベルトを配設することにより遠心力でタイヤが膨張しにくくなり、特に高速走行時の操縦安定性能に優れるものとなる。そのため、近年の高性能タイヤには広く使われるようになってきている。しかしその反面、このような周方向部材は、高速走行時の操縦安定性能には有効であるが、車体を大きく倒したＣＡ４５〜５５度では速度も遅いため、本来の遠心膨張しにくい効果は薄れ、横グリップに関しては従来のスパイラルベルトのないタイヤとあまり変わらない。そこで、このような高性能タイヤに本発明を適用すると、大ＣＡ時の横グリップが増して、高性能タイヤとしての性能バランスが良くなり、好ましい。
【００４９】
スパイラルベルトは、芳香族ポリアミド等の有機繊維コードの他、スチールコードで形成してもよく、例えば、直径０．２１ｍｍのスチール単線を１×３タイプで撚ったスチールコードを、打ち込み間隔３０本／５０ｍｍでスパイラル状に巻きつけるなどして形成することができる。
【００５０】
図１に示す例では、ベルト３として、スパイラルベルト４とともに、そのタイヤ半径方向外側に互いに交錯する２枚の交錯ベルト層５が設けられているが、本発明においては、図２に示すように、スパイラルベルト４のタイヤ半径方向外側に、タイヤ周方向に対する角度が８０度以上９０度以下であるベルト層８を配置することも好ましい。かかる幅方向のベルト層８は、芳香族ポリアミド等の有機繊維コードを用いて形成することができる。
【００５１】
スパイラルベルトを使用するタイヤでは、スパイラルベルトが周方向に伸びにくく、タイヤの遠心膨張を防止する。スパイラルベルトだけあれば、ベルト剛性が比較的高く保てるため、スパイラルベルトのみからベルト部が構成されているタイヤもある。また、スパイラルベルトを用いた場合は、ベルト剛性が高まるため、スパイラルベルトに合わせるベルトはタイヤ周方向に対する角度が４５度〜８０度である場合がほとんどであり、タイヤの内圧をスパイラルベルトがほとんど受け止めている。そのため、万一、スパイラルベルトが損傷すると、タイヤバーストにつながりかねない。例えば、トレッドが摩耗して薄くなった時に、高速で突起物を踏みつけた場合や、摩耗しているのにタイヤを使い続けてしまい、スパイラルベルトが露出してしまった場合には、スパイラルベルトが破断してしまう可能性がゼロではない。そこで、スパイラルベルト４を外側から覆うように略タイヤ幅方向に沿うコードをもつベルト層８を配置することで、スパイラルベルト４を保護する効果を得ることができる。
【００５２】
また、このタイヤ周方向に８０度以上９０度以下をなす幅方向のベルト層８をタイヤのショルダー部に広く配置すれば、すなわち、タイヤショルダー部の表面に配置されたｔａｎδの高い異種ゴム６の位置まで配置すれば、タイヤ幅方向の補強繊維がベルトの最外層に存在することとなって、トレッドの土台が幅方向に強くなり、トレッドの横剪断に対してベルトが剛性を持つため、高い横力を維持することができる。すなわち、本発明に係るｔａｎδの高い異種ゴムが発熱して、多少軟化したとしても、内部にこのような８０度〜９０度のベルト層があると、幅方向に強さを発揮できる。
【００５３】
さらに、スパイラルベルト４と上記幅方向のベルト層８とを配置する場合には、これらスパイラルベルト４とベルト層８との間の少なくとも一部に、厚み０．３ｍｍ以上３ｍｍ以下である緩衝ゴム層を配置することが好ましい（図示せず）。この緩衝ゴム層は、ショルダー部のトレッドの摩耗および発熱を抑制する効果がある。かかる緩衝ゴム層を設けることが好適である理由は、以下のとおりである。
【００５４】
図４のタイヤがＣＡ５０度で旋回する時のトレッドの幅方向の挙動に示したように、トレッドの周方向の変形は、領域Ａと領域Ｃとで異なっている。これは、接地形状のセンター寄りの領域Ｃと、接地形状のトレッド端部寄りの領域Ａとでベルトの速度が異なるからである。二輪車用タイヤは幅方向断面において大きな丸みを持っているため、回転軸からベルトまでの距離であるベルト半径が、領域Ａと領域Ｃとでは、領域Ｃの方が大きい。したがってベルトの速度、つまり、トレッドが路面に接触してからタイヤの回転が進み、トレッドが路面から離れるまでのベルト速度は、領域Ｃの方が速い。ベルト半径に、タイヤの回転角速度をかけたものがベルトの速度になるからであり、タイヤの回転速度は領域Ａも領域Ｃも同じだからである。このベルトの周方向の速度差により、タイヤのセンター寄りの領域Ｃではトレッドがドライビング状態となり、タイヤのトレッド端部寄りの領域Ａではブレーキング状態となる。ここで、ドライビングとは、タイヤを周方向に沿って輪切りにした場合に、そのトレッドの変形が、トレッド内面（タイヤ内部の骨格部材に接している面）がタイヤ進行方向後方にせん断され、路面に接地しているトレッド表面がタイヤ進行方向前方に変形しているせん断状態であり、ちょうどタイヤに駆動力をかけたときに起こる変形である。一方、ブレーキングはドライビングの逆であり、トレッドの変形はタイヤ内部側（ベルト）が前方にせん断され、路面に接地しているトレッド表面が後方に変形しているせん断状態であり、制動したときのタイヤの動きとなる。この周方向のトレッドの変形は、タイヤが駆動力も制動力も受けずに、遊輪状態で転がるだけで発生する。そして、この周方向の剪断変形によって、領域Ａと領域Ｃとでトレッドが路面から滑りやすくなり、摩耗が進む。このような旋回中の余計な変形は、タイヤショルダー部に偏摩耗を起こしやすいので、無い方がよい。また、領域Ａおよび領域Ｃで、タイヤ周方向の上記の剪断変形がタイヤが転動するたびに繰り返し発生するため、トレッドの発熱が起こる。
【００５５】
緩衝ゴム層を設けると、緩衝ゴム層が周方向に剪断変形するため、上記ドライビング変形およびブレーキング変形をトレッドの代わりに肩代わりして、トレッドの周方向の変形が緩和される。一方で、緩衝ゴムはその上面にタイヤ幅方向に沿ったベルトを持つため、幅方向には剪断変形されにくい。そのため、幅方向に対してはトレッドの変形を肩代わりせずに、トレッドの横剪断変形は緩衝ゴムを配置しても大きいままである。すなわち、緩衝ゴム層はタイヤ周方向のみの変形を肩代わりし、トレッドの周方向変形を小さくして偏摩耗および発熱を防止する一方で、幅方向の変形は肩代わりせずにトレッドの横変形は大きいまま維持して、横力を高く保てる効果がある。本発明のように、トレッド端部の表面にｔａｎδの高い異種ゴム６を配置した場合には、緩衝ゴム層が変形を肩代わりして、ｔａｎδの高いゴムの歪が減り、発熱が防止できるので、このような緩衝ゴム層を設けることが非常に好ましい。タイヤ周方向に対して８０度〜９０度のベルト層および緩衝ゴム層は、特には、トレッド端部かつ表面のｔａｎδの高い異種ゴムが配置されている位置に重なるように、幅広く配置することが好ましい。
【００５６】
本発明のタイヤにおいては、トレッド部表面のタイヤ幅方向両端部に上記異種ゴム６を配置した点のみが重要であり、これにより本発明の所期の効果を得ることができ、それ以外のタイヤ構造や材質等の条件については、特に制限されるものではない。
【００５７】
前述したように、本発明においては、ベルト３として、少なくともスパイラルベルト４を配設することが好ましく、スパイラルベルトは単独で配置しても、または、交錯ベルト層５（図１）または幅方向のベルト層８（図２）と組合せて配置してもよい。また、スパイラルベルトを２重にして配置してもよく、スパイラルベルトなしで、交錯ベルト層５のみの単独で構成してもよい。ここで、交錯ベルト層５は、例えば、芳香族ポリアミド等からなる補強コードを、タイヤ周方向に対して±２０度〜８０度で交錯させて設けることができ、２層に限らず、３層以上で設けてもよく、特に制限はない。
【００５８】
また、例えば、本発明のタイヤは、図示するように、一対のビード部１１と、それに連なる一対のサイドウォール部１３と、両サイドウォール部１３間にトロイド状をなして連なるトレッド部１２とを備えており、これら各部をビード部相互間にわたり補強するカーカス２は、比較的高弾性のテキスタイルコードを互いに平行に配列してなるカーカスプライの少なくとも１枚からなる。カーカスプライの枚数は、１枚でも２枚でもよく、３枚以上でもかまわない。なお、カーカス２の両端部は、図１に示すようにビードコア１にタイヤ内側から外側に折り返して係止しても、図２に示すように両側からビードワイヤで挟み込んで係止しても、いずれの固定方法を用いてもよい。また、タイヤの最内層にはインナーライナーが配置され（図示せず）、トレッド部１２の表面には、適宜トレッドパターンが形成されている（図示せず）。本発明は、ラジアルタイヤに限らず、バイアスタイヤにも適用可能である。
【実施例】
【００５９】
以下、本発明を、実施例を用いて具体的に説明する。
（第一の実施形態）
下記条件に従い、タイヤサイズ１９０／５０ＺＲ１７にて、二輪車用空気入りタイヤを作製した。各供試タイヤは、一対のビードコア間にトロイド状に跨って延在するカーカスプライ（ボディプライ）の１枚からなるカーカスを備えており、カーカスプライには、ナイロン繊維を撚った直径０．６ｍｍのコードを、打ち込み間隔６５本／５０ｍｍで平行に並べて、未加硫ゴムでシート状にしたものを使用した。また、カーカスの配設方向はラジアル（タイヤ周方向に対する角度が９０度）とした。さらに、カーカスの端部は、ビード部において、ビードコアの周りにタイヤ内側から外側に巻き回されて固定されている。
【００６０】
また、カーカスのタイヤ半径方向外側には、スパイラルベルトを配置した。スパイラルベルトは、芳香族ポリアミド（商品名：ケブラー）繊維を撚った直径０．７ｍｍのコードを打ち込み数５０本／５０ｍｍで略タイヤ周方向に巻き付けて形成されたものであり、２本の並列したコードを被覆ゴム中に埋設した帯状体（ストリップ）を、略タイヤ周方向に沿って螺旋状にタイヤ回転軸方向に巻き付ける手法で製造した。さらに、スパイラルベルトのタイヤ半径方向外側には、２枚の交錯ベルト層を配置した。交錯ベルト層は、芳香族ポリアミド繊維を撚った直径０．７ｍｍのコードを、打ち込み数３０本／５０ｍｍにて、タイヤ周方向に対し±５０度の角度で互いに交錯させて配置した。交錯ベルト層の外側には、トレッド部が設けられており、トレッド部の厚みは７ｍｍであり、センター部からショルダー部まで同じ厚さであった。また、トレッド部表面には、幅８ｍｍ、深さ５ｍｍの斜め溝を、左右交互にハの字に配置して、溝がトレッド全体に占める割合が１０％になるものとした（図１（ｂ））。
【００６１】
上記構造を基本とし、トレッド部の構成を下記に従い変更して、各従来例、実施例および比較例の供試タイヤを製造した。トレッドの展開幅（丸みにそって図った弧の長さ）は２４０ｍｍであり、スパイラルベルトの幅は２２０ｍｍ、１枚目（内側）の交錯ベルトの幅は２５０ｍｍ、２枚目（外側）の交錯ベルトの幅は２３０ｍｍであった。なお、以下において損失正接ｔａｎδは、レオメトリックス社製の粘弾性測定装置を用いて、温度５０℃、周波数１５Ｈｚ、歪５％で計測した。
【００６２】
＜従来例１＞
トレッド部の全領域を、単一種のゴムにて作製した。この従来例１のトレッドゴムの温度５０℃における損失正接ｔａｎδは０．３であった。このｔａｎδの値を１００として、以下、各ゴムのｔａｎδの値を指数にて示す。
【００６３】
＜実施例１＞
図１に示すように、トレッド部表面のタイヤ幅方向両端部に、配設幅（トレッド表面の幅）２５ｍｍ、深さ４ｍｍにて、ｔａｎδの高い異種ゴム６を配置した。この異種ゴムのｔａｎδの指数値は１３０であった。また、異種ゴムと、そのタイヤ幅方向内側に隣接して配置されたゴムの深さ方向の境界は、深さ方向に垂直であり、傾いていなかった。さらに、トレッドセンター部は２層に分かれており、その表層ゴムは、トレッド端部のｔａｎδの高い異種ゴム６のセンター寄りに隣接するゴムと同じであり、ｔａｎδの指数値は１００であった。一方、内層ゴム１２Ａとしては、ｔａｎδの指数値７０のゴムを用いた。内層ゴム１２Ａの配設幅は、１２０ｍｍであった。
【００６４】
＜実施例２〜１１，比較例１〜４＞
上記実施例１の供試タイヤを基本構造として、異種ゴムの配設条件をそれぞれ下記の表中に示すように変えて、各実施例および比較例の供試タイヤを準備した。
【００６５】
＜従来例２＞
トレッドセンター部を実施例１と同様の構成で２層にした以外は、従来例１と同様にして、従来例２の供試タイヤを作製した。
【００６６】
＜比較例５＞
トレッド端部からトレッド展開幅の１０％までの範囲のトレッドゴムの平均の厚みが、その他の部分よりも０．７ｍｍ薄くなるようにした以外は、従来例２と同様にして、比較例５の供試タイヤを作製した。
【００６７】
＜ＣＡ５０度の横力測定＞
作製した各供試タイヤについて、ＣＡ５０度における横力測定を実施した。直径３ｍのスチール製のドラムに、＃４０番の紙やすりを貼り付けて路面に見立てた。各供試タイヤは、リム幅６インチ、リム径１７インチのホイールに組み、内圧２４０ｋＰａを充填した。このタイヤを、ＣＡ５０度、荷重１５００Ｎ、ＳＡ０度でドラムに押し付けて、時速４０ｋｍ／ｈで回転させ、このときの横力を、タイヤの回転軸に取り付けた３分力計から測定した。横力がキャンバースラストである。横力の測定は、タイヤが回転し始めて５分の時のものを計測した。このときタイヤは十分に温まり、ショルダー部のトレッド温度は約５０℃になっていた。結果は、従来例１の横力を１００として指数で示した。なお、従来例１の横力は１３５０Ｎであった。
【００６８】
また、５分の走行を行ってドラムを停止させた直後の、タイヤトレッド端部の温度を計測して記録した。
【００６９】
＜転がり抵抗の試験＞
転がり抵抗の試験は、転がり抵抗試験機を用いて、内圧２４０ｋＰａ、荷重１５００Ｎ、スリップ角度（ＳＡ）０度、ＣＡ０度、時速８０ｋｍで測定して評価した。結果は、従来例１の転がり抵抗を１００として、指数で示した。指数が小さいほど抵抗が少なく、燃費の節約ができる。
【００７０】
＜テストコースでの評価＞
テストコースで、熟練ライダーによる総合的な操縦安定性能の試験（操安試験）を実施した。各供試タイヤはリア用のタイヤであったため、リアタイヤのみを交換して実車試験を行った。フロントタイヤは常に従来のもので固定した。各供試タイヤを１０００ｃｃのスポーツタイプの二輪車に装着して、テストコースで実車走行させ、車両を大きく倒した旋回時操縦安定性（コーナリング性能）を中心に評価し、テストライダーのフィーリングによる１０点法で総合評価した。テストコースのレイアウトは、速度５０ｋｍ／ｈ前後でＣＡ５０度まで倒すコーナーを６箇所設け、特に大きく倒した時の横グリップ性能を確認できるように特設した。１周のラップタイムは約６０秒ほどであり、これを１５周した。ライダーには、１５周での総合的な官能評点をつけてもらった。
【００７１】
また、１５周した直後のタイヤのトレッド端部の温度を記録した。
これらの結果を、下記の表中に示す。
【００７２】
【表１】
2009056899.tif 000003
＊１）異種ゴムのトレッド表面における配設幅（ｍｍ）、および、この配設幅のトレッド展開幅に占める比率（％）（トレッド端からの範囲）を示す。
＊２）異種ゴムの厚み（ｍｍ）、および、この厚みがトレッドゴムの総厚みに占める比率を示す。
＊３）２層の場合の幅は、常に１２０ｍｍである。
【００７３】
【表２】
2009056899.tif 000004
【００７４】
＜トレッド端部表面のｔａｎδの高い異種ゴムの配設幅の効果＞
従来例２、実施例１〜３および比較例１〜３の結果を比較することで、配設幅による効果がわかる。従来例２（表面ゴム無し）に比べて、１５ｍｍ〜４５ｍｍの表面ゴムを配置したものは、いずれもドラムでの横力＝キャンバースラストが向上しており、横グリップ向上の効果があることがわかる。比較例１は幅が１０ｍｍのものであるが、幅が１０ｍｍであると、表面ゴムが接触する面積が小さすぎて、効果がほとんどない。また、幅が２５ｍ以上になると、横グリップ向上の割合がほぼ一定になっており、幅が２５ｍｍ程度あれば、十分に横グリップを向上できることがわかる。逆に、ある程度の幅があれば、それ以上幅を広くしても横グリップの向上効果は薄れることもわかる。
【００７５】
一方で、実車テスト時のショルダー部の温度を見てみると、幅３０ｍｍと幅３５ｍｍとの間に大きな温度の差がある。さらに幅を４５ｍｍとすると、温度が非常に高い。これは、ｔａｎδの高いゴムを配置する部分が、ＣＡ４０度でトラクション時に多用する部位にまで及び、ゴムが発熱するからである。発熱することでトレッドゴムが柔らかくなり、実車テストでの評点が低下していることがわかる。
【００７６】
以上より、操縦安定性能面からは、横グリップが幅２５ｍｍ〜３０ｍｍあたりで、これ以上向上しないレベルまで改善されていること、また、幅が３５ｍｍ以上では発熱が大きく、トレッドゴムが軟化してしまうことが確認できた。これにより、本実施形態のタイヤについては、異種ゴムの配設幅は１５ｍｍ〜３０ｍｍ程度が妥当であることがわかる。すなわち、トレッド展開幅の５％以上１４％以下が好適であり、より好ましくは、１０％以上１４％以下であった。
【００７７】
＜トレッド端部の表面の異種ゴムの厚みの効果＞
従来例２、実施例１、４、５、６および比較例４の比較から、異種ゴムの厚みの効果がわかる。厚みが１ｍｍ、２ｍｍ、４ｍｍ、５ｍｍのものはいずれも従来例２よりもドラムでの横力指数が高く、また、テストコースでの評点も高かった。しかし、比較例４は従来例２に比べて横力指数が１％低く、ｔａｎδの高い、すなわち摩擦係数の高いゴムをトレッド端部に配置したにもかかわらず、横力が低下してしまった。ドラム走行後のトレッドの温度は高くなっており、ｔａｎδの高いゴムが発熱して、トレッド端部のトレッドの横剪断剛性が低下したために、横力が出なくなったからである。実車テストにおいても、トレッドの厚み全体にｔａｎδの高いゴムを配置したものは、使用頻度の低い領域に配置しているにもかかわらず、非常に発熱が高い。そのため、操縦安定性能の評点も低かった。このように、トレッド厚み全体にｔａｎδの高いゴムを配置しても効果は得られず、各実施例におけるようにトレッド端部の表面にのみｔａｎδの高いゴムを配置することが効果的であることが確認できた。
【００７８】
異種ゴムの厚みの好適値については、本実施形態の場合は、１ｍｍではやや薄く、効果はあるものの改良度合いは少ないことがわかる。本実施形態においては、厚み２ｍｍ〜５ｍｍが適当であり、厚みはトレッドの総厚み７ｍｍの０．２〜０．７（２０％〜７０％）が適当であることがわかる。より好ましくは、０．３〜０．７（３０％〜７０％）である。
【００７９】
＜センター部の２層化の効果＞  
従来例１と従来例２との比較、および実施例１０と実施例１との比較より、トレッドセンター部を２層とすることの効果がわかる。本実施形態では、従来例のようにトレッド端部にｔａｎδの高い異種ゴムを配置していない場合には、センター部を２層化した場合と２層化しない場合とで、ドラムでの横力指数に差はなかった。しかし、実施例のようにタイヤショルダー部に異種ゴムを配置して２層化し、横力を大きく発生させる構造にした場合には、トレッドセンター部を２層にした方がさらに横力が高まっていることがわかる。これは、タイヤの横力が強まったことにより、タイヤの骨格部材の横変形量が増えているためであり、トレッドセンター部の内部のゴムｔａｎδを下げることで、センター部の温度が下がってセンター部のゴムが硬くなり、タイヤセンター部の剛性が高まったからである。
【００８０】
図４を用いて説明すると、ＣＡ５０度の接地状態では、タイヤセンター部は路面には接しておらず、接地面のすぐ隣に存在する。このとき、タイヤセンター部は、ちょうどタイヤのサイドウォールと同じような役割を担っており、この部分を硬くすると、タイヤの横方向の剛性が高まることになる。二輪車用タイヤの場合は、タイヤのセンター部は接触するトレッド部でありながら、ＣＡ５０度の旋回時にはサイド部の役割をするのである。実施例のように、トレッドショルダー部にｔａｎδの高いゴムを配置して旋回時の横力を増した場合には、タイヤの変形が大きくなるため、タイヤのセンター部を補強することで、操縦安定性能が向上する。従来例のタイヤと比べると、実施例のタイヤはＣＡ５０度で横力が大きく、タイヤセンター部に負担がかかる。それゆえ、タイヤセンター部の温度を低くしてゴムが軟化するのを防止できれば、センター部の剛性が高まり、強い横力を受け止めることができて、効果が高まるのである。
【００８１】
上記のように、トレッドセンター部を２層化することは、単に直進時の転がり抵抗を低下させて燃費を節約する以外に、本実施例に示したように、ショルダー部の表面にｔａｎδの高いゴムを配置することと合せると、横グリップをさらに向上できる効果があることが確かめられた。
【００８２】
なお、ドラム試験において効果が少なかったのは、ドラム試験がＣＡ５０度で連続走行させるものであるため、タイヤセンター部が接地しないためにセンター部の温度が上がっていないからである。これに対し、実車テストでは、タイヤのトレッドを全体的に使ったため、タイヤセンター部の温度の違いが操縦安定性能に現れた。
【００８３】
＜ゴムのｔａｎδの範囲の効果＞
実施例１の構造を基準として、異種ゴムのｔａｎδを変更した各タイヤを比較することで、ｔａｎδの影響がわかる。実施例１、７、８、９および従来例２の比較から、異種ゴムのｔａｎδの指数が１１５であると効果は少ない。これは、ｔａｎδの差が少ないため、効果が薄れるからである。しかし、実車テストでは操縦安定性能の評点は高く、効果が少ないながら、性能は確実に向上している。なお、ドラムでの横力よりも、実車テストの評点の方が影響が強く出るのは、ドラムの表面の粗さが粗くなく、ゴムのｔａｎδの影響がグリップに現れにくいのに対して、実車テストの路面は凹凸が大きく、ｔａｎδの高いゴムではグリップの増し方が大きいからである。また、異種ゴムのｔａｎδの指数が１６０であると、１４５の場合よりも効果が低減するが、これは、ゴムが発熱し軟化して、トレッド剛性が失われるからである。高いｔａｎδによってグリップは向上するが、ゴムが柔らかすぎてトレッドの横剪断剛性が低下し、そのグリップの向上分を相殺してしまうからである。
【００８４】
本実施形態における傾向からは、ゴムのｔａｎδの指数が１３０および１４５の時に好ましい結果が得られており、以上のことから、ｔａｎδの指数は１２０〜１５０が適当であると判断できる。
【００８５】
＜トレッド端部を薄くすることの効果＞
実施例１１および比較例５は、トレッド端部からトレッド展開幅の１０％までの領域のトレッドゴムの平均の厚みを、その他の部分よりも０．７ｍｍ薄くなるように製造したタイヤである。他の部分の厚みは７ｍｍであり、均一である。厚みは、上記範囲で、端部に向かうにつれて徐々に薄くなっている。実施例１１については、表面のｔａｎδの高いゴムの厚みはそのまま維持し、内部のゴムの厚みを徐々にトレッド端部に向かって薄くした。実施例１と実施例１１との比較、および、従来例２と比較例５との比較から、トレッド端部を薄くすることの効果がわかる。
【００８６】
実施例１と実施例１１との比較から、トレッド端部のゴムを薄くした実施例１１ではドラムの横力が向上し、テストコースの操縦安定性能試験の評点も高くなっている。比較例５も、従来例２に比べて同様に横力が向上する傾向がある。しかし、向上幅は小さい。また、比較例５では、トレッド端部の温度の上昇幅が大きい。これは、トレッド厚みを薄くしたため、この部分のトレッドの剛性が他と比べて向上し、トレッドの変形が小さいために、逆にトレッド表面が路面から滑りやすくなったためである。これに対し、実施例１１もトレッド剛性が向上しているが、ｔａｎδの高いゴムで表面を覆っているため、路面の摩擦係数が大きく滑りにくいことに加え、もともとゴムの温度が高くトレッドが軟化傾向にあったため、トレッド厚みを薄くすることでちょうど剛性のバランスが取れて、結果として実施例１１の方が効果が高くなった。比較例５の場合は、トレッドゲージが薄くなったことによって、剛性が高くなり、滑り摩擦が大きくなって、温度が上昇した。このように、表面の摩擦係数が高い、つまりｔａｎδの高いゴムで表面を覆った時に、トレッドゲージを端部に向かって薄くすると、効果的である。
【００８７】
（第二の実施形態）
下記条件に従い、タイヤサイズ１９０／５０ＺＲ１７にて、二輪車用空気入りタイヤを作製した。各供試タイヤは、一対のビードコア間にトロイド状に跨って延在するカーカスプライ（ボディプライ）の２枚からなるカーカスを備えており、カーカスプライとしては、ケブラー（芳香族ポリアミド）の繊維を撚った直径０．６ｍｍのコードを、タイヤセンター部での打ち込みが４０本／５０ｍｍになるように配置した。また、２枚のカーカスプライは互いに交錯しており、タイヤセンター部での角度はタイヤ周方向に対して±４０度であった。カーカスの端部はビード部に達しており、ビード部において、２枚まとめて、両側からビードワイヤで挟み込まれて固定されている。
【００８８】
また、トレッド部のカーカスのタイヤ半径方向外側には、スパイラルベルトを配置した。スパイラルベルトは、直径０．１２ｍｍのスチールの単線を７本撚り合わせて１本のスチールコードとし、これを、打ち込み間隔が５０本／５０ｍｍになるようにトレッドに螺旋巻きすることにより形成した。さらに、スパイラルベルトのタイヤ半径方向外側には、タイヤ周方向に対する角度が９０度のベルト層を１枚配置した。この９０度ベルト層は、芳香族ポリアミドの繊維を撚った直径０．６ｍｍのコードを、打ち込み間隔５０本／５０ｍｍにて配置することにより形成した。９０度ベルト層の外側には、トレッド部が設けられており、トレッド部の厚みは、センター部からショルダー部まで一律で８ｍｍであった。
【００８９】
トレッドの展開幅（丸みに沿って図った弧の長さ）は２４０ｍｍであり、スパイラルベルトの幅は２４０ｍｍ、その半径方向外側の９０度ベルトの幅も２４０ｍｍであった。また、トレッドセンター部は２層に分かれており、内層ゴム１２Ａとしては、１２０℃の損失正接ｔａｎδが０．１５のゴムを、幅１２０ｍｍ、厚み４ｍｍにて配置した。一方、その表層ゴム１２Ｂとしては、１２０℃のｔａｎδが０．３５のゴムを、幅９０ｍｍで配置した。
【００９０】
上記構造を基本とし、トレッド部の構成を下記に従い変更して、各従来例、実施例および比較例の供試タイヤを製造した。いずれも、タイヤのセンター部については２層の構造としたため、表中ではセンター部の構造について言及しなかった。
【００９１】
＜従来例３、比較例６，７＞
トレッドセンター部の両側に、１２０℃におけるｔａｎδが０．４のゴム１２Ｃを配置し、表面に異種ゴムを配置しなかった。これは、図２中のトレッド端部の異種ゴムを取り除き、ｔａｎδが０．４のゴムに置換した場合に相当する。トレッド端の壁面部における硬質ゴム、および、スパイラルベルトと９０度ベルト層との間における緩衝ゴム層につき条件を変えて、各供試タイヤを作製した。なお、硬質ゴムとしては１２０℃のショアＡ硬度が７０のものを使用し、その配置箇所は、図３（Ｃ）に示すように、トレッド端部の側面を補強するように、厚みが最大部で４ｍｍとなるよう配置した。また、硬質ゴムは表面には露出せず、高さとしては、表面から１ｍｍの位置より、８ｍｍの位置までに配置した。さらに、緩衝ゴムのゴム種は、９０度ベルトを覆っているベルトコーティングゴムと同種であった。
【００９２】
＜実施例１２〜１５，比較例８＞
図２に示すように、トレッド部表面のタイヤ幅方向両端部に、１２０℃におけるｔａｎδが０．５である異種ゴム６を下記表中に示す条件に従い配置した。また、トレッド端の壁面部における硬質ゴム、および、スパイラルベルトと９０度ベルト層との間における緩衝ゴム層につき条件を変えて、各供試タイヤを作製した。
【００９３】
各供試タイヤについて、次の評価を行った。各タイヤは３本ずつ準備し、１本は新品時の横力評価に、他の１本はトレッド表面を削って摩耗を想定した横力評価に、他の１本は実車テストに、それぞれ用いた。本第二の実施形態のタイヤについては、競技で使うことを想定した評価を行った。
【００９４】
＜ＣＡ５０度の横力測定（新品時）＞
直径３ｍのスチール製のドラムに、＃４０番の紙やすりを貼り付けて路面に見立てた。各供試タイヤは、リム幅６インチ、リム径１７インチのホイールに組み、内圧２００ｋＰａを充填した。このタイヤを、ＣＡ５０度、荷重１５００Ｎ、ＳＡ０度でドラムに押し付けて、時速１００ｋｍ／ｈで回転させ、このときの横力を、タイヤの回転軸に取り付けた３分力計から測定した。横力がキャンバースラストである。横力の測定は、タイヤが回転し始めて５分の時のものを計測した。このときのショルダー部のトレッド温度は十分に暖められていた。結果は、従来例３の横力を１００として指数で示した。なお、従来例３の横力は１９００Ｎであった。
【００９５】
また、ショルダー部の温度を、ドラムを停止させてから計測した。トレッド端部から２０ｍｍの位置の温度をショルダー部の温度とした。
【００９６】
＜摩耗を想定したタイヤの横力評価＞
次に、各供試タイヤのタイヤ表面を、センター部からショルダー部まで一律に３ｍｍ削り取った。このタイヤについて、上記と同じ試験を行い、回転してから５分後のタイヤ横力を計測した。また、上記と同様に、ショルダー部の温度を計測した。
【００９７】
＜テストコースでの評価＞
テストコースで、熟練ライダーによる総合的な操縦安定性能の試験を実施した。各供試タイヤはリア用のタイヤであったため、リアタイヤのみを交換して実車試験を行った。フロントタイヤは常に従来のもので固定した。各供試タイヤを１０００ｃｃのスポーツタイプの二輪車を改造して、競技用としたバイクを用いて、競技を想定して、サーキットでの走行を実施した。最高速度は３２０ｋｍ／ｈに達した。結果は、テストライダーのフィーリングによる１０点法で総合評価した。なお、テストは２０周行い、最初の１０周の平均ラップタイムと、最後の１０周の平均ラップタイムを求めた。ラップタイムについては明らかにライダーがミスした場合のラップタイムは平均計算から除外した。操縦安定性能のフィーリング評点も、前半の１０周と、後半の１０周とで分けて評価した。サーキットのレイアウトは、速度８０ｋｍ／ｈ〜１２０ｋｍ／ｈで大きく車体を倒しこむコーナーが４箇所あった。
【００９８】
また、２０周走行した直後のタイヤのショルダー部の温度（トレッド端から２０ｍｍの位置）を計測した。
【００９９】
＜摩耗量の評価＞
上記実車テストを行う前に、タイヤの重量を測定しておいた。その後、テストコースを２０周した後に、タイヤに付着したゴムかすや小石などの付着物を綺麗に取り除いてタイヤの重量を測定し、新品時からの重量差を摩耗量として評価した。特設したテストコースはコーナーが多かったため、摩耗はショルダー部で集中的に発生した。つまり、この重量差を、新品時からのショルダー部の摩耗量と考えることができる。従来例３のタイヤの摩耗重量を１００として、各供試タイヤの摩耗量を指数で比較した。なお、従来例３において、サーキットを２０周した時のショルダー部の摩耗量は４ｍｍに達していた。
【０１００】
これらの結果を、下記の表中に示す。
【０１０１】
【表３】
2009056899.tif 000005
＊１）異種ゴムのトレッド表面における配設幅（ｍｍ）、および、この配設幅のトレッド展開幅に占める比率（％）（トレッド端からの範囲）を示す。
＊２）異種ゴムの厚み（ｍｍ）、および、この厚みがトレッドゴムの総厚みに占める比率を示す。
＊４）異種ゴムと、そのタイヤ幅方向内側に隣接して配置されたゴムとの深さ方向の境界の形状を示す。
＊５）トレッド端の壁面部における硬質ゴムの有無を示す。
＊６）スパイラルベルトと９０度ベルト層との間における緩衝ゴム層の有無を示す。
【０１０２】
＜異種ゴムを配置することによる効果＞
従来例３、実施例１２および比較例８を比べることで、異種ゴム配置による効果がわかる。実施例１２は、従来例３と比べて、新品時および３ｍｍトレッドを削り取った時のいずれの横力指数も向上している。また、サーキットを走行した時のラップタイムも１秒以上速くなっており、効果が明確である。さらに、摩耗量についても、実施例１２は従来例３より良化している。これは、このような競技用のタイヤでは、エンジンパワーが強化されて高いため、コーナーからの脱出のときの加速時における駆動力が非常に強く、タイヤが滑りながら加速するからである。タイヤのグリップ力を増すと、タイヤの滑りが抑制され、摩耗量を減らすことができる。実施例１２のように、横グリップ力を増すと、加速時に横方向にタイヤがしっかりグリップするため、タイヤの無駄な空転を抑制でき、総合的に摩耗が改善されたのである。
【０１０３】
ショルダー部の温度については、ドラム転動時には実施例１２の温度は高いが、実車テストでは、温度は従来例よりもわずかに低くなっている。これは、従来例３のタイヤのグリップが少なく、タイヤが滑りやすい（空転を含む）ために、温度が高くなるからである。このように、ｔａｎδの高いゴムを配置してグリップを高めた場合、競技用のタイヤにおいては温度が低下する場合もある。
【０１０４】
比較例８は、ｔａｎδの高いゴムをトレッドの厚み全体に配置したものである。このタイヤでは、発熱が多く、トレッド端部のトレッドの横剪断剛性が低下しすぎて、トレッドの剛性が不足し、高いｔａｎδでグリップが高くなったメリットが相殺され、結果的に横力指数が変化しなかった。そのため、横力は、従来例と変わらなかった。サーキットの走行においても、発熱が高く、ゴムが軟化して、操縦安定性能の評点は良くない。また、グリップが低く、タイヤの空転、横滑りが多かったためにタイヤの摩耗量が多かった。
【０１０５】
以上の結果から、トレッドの端部の厚み全体をｔａｎδの高いゴムにするのではなく、タイヤの表面のみにｔａｎδの高いゴムを配置することが好ましいことがわかる。
【０１０６】
＜深さ方向に異種ゴムの幅を広げる効果＞
実施例１２と実施例１３との比較から、トレッド端部の表面の異種ゴムを、深さ方向に配設幅が広がるように配置することによる効果がわかる。図３の（Ａ）と（Ｂ）との比較である。実施例１３では、新品時のタイヤの横力指数は変わらなかったが、摩耗を想定した３ｍｍ削り取ったタイヤでのドラム評価では実施例１２よりも高かった。これは、タイヤの摩耗に伴って、ｔａｎδの高いゴムの露出量が増していくからである。また、テストコースでの走行でも、実施例１３は実施例１２に比べて、走行の後半においても評点が高いことがわかる。前半の１０周ではラップタイムに大きな差はないが、摩耗が進む後半の１０周ではラップタイムに差があり、評点も高くなった。温度がほぼ同じであったのは、実施例１３のグリップが高く、発熱の大きいｔａｎδの高いゴムの範囲が広くなったにもかかわらず、グリップが高くなって滑りが減ったメリットによって、温度が同じ程度になったものである。
【０１０７】
＜硬質ゴムによる効果＞
実施例１３と１４との比較から、硬質ゴムを配置することによる効果がわかる。硬質ゴムの１２０℃のショアＡ硬度は７０であり、これはトレッドゴムを構成するいずれのゴムよりも硬い。実施例１４のように、硬質ゴムを配置することで、ｔａｎδの高いゴムを表面に配置して、発熱でゴムが軟化したとしても、トレッドの横剛性が低下するのを防止することができ、そのため、ドラムの横力指数、サーキットの指数ともに向上した。なお、従来例３のトレッドゴム構成に対し硬質ゴムを適用した場合を比較例６としたが、この場合は、実施例１３に硬質ゴムを適用した実施例１４に比べて、横力の向上効果が少ない。
本実施例のように、ｔａｎδの高いゴムをトレッド端部の表面に配置した場合、横力が増して、トレッド変形が強まるため、このようにトレッドの変形が厳しい時に、硬質ゴムによる補強が非常に有効となる。
【０１０８】
＜緩衝ゴムによる効果＞
実施例１４と実施例１５との比較から、緩衝ゴム層の配置による効果がわかる。実施例１５では、９０度ベルトとスパイラルベルトとの間に、緩衝ゴム層を配置している。このように、緩衝ゴムを配置することで、骨格部材の幅方向の剪断剛性を強化しながら、骨格部材が周方向には柔軟に動けるようになり、トレッドの周方向の無駄な剪断を緩和できる。そのため、タイヤの滑りが抑制され、トレッドの温度を低下できる。ゴムが軟化しにくく、ｔａｎδの高いゴムを配置することでグリップも改善される。また、滑りが抑制されることから、摩耗も改善される。実施例１５が、今回のテストの中で最高の得点と、最速のラップタイムを示している。さらに、摩耗量が極めて少ないことが利点である。これは、競技用のタイヤがグリップが増すと滑りが減って摩耗が良くなる点による。
【０１０９】
なお、従来例３に、硬質ゴムおよび緩衝ゴムを配置したものが比較例７であるが、これらの場合と比べて、実施例１５の効果は大きい。これは、本発明のトレッド端部の表面のｔａｎδの高いゴムと、緩衝ゴムや硬質ゴムが相乗的に効果を高めたためである。
【図面の簡単な説明】
【０１１０】
【図１】本発明の一好適例に係る二輪車用空気入りタイヤを示す幅方向断面図である。
【図２】本発明の他の好適例に係る二輪車用空気入りタイヤを示す幅方向断面図である。
【図３】異種ゴムの配設部位を示す拡大部分断面図である。
【図４】二輪車が大きなＣＡ（ＣＡ５０度）で旋回しているときの荷重直下におけるタイヤを示す断面図である。
【符号の説明】
【０１１１】
１  ビードコア
２  カーカス
３  ベルト層
４  スパイラルベルト
５  交錯ベルト層
６  異種ゴム
７  硬質ゴム
８  幅方向のベルト層
１１  ビード部
１２  トレッド部
１２Ａ  表層ゴム
１２Ｂ  内層ゴム
１２Ｃ  トレッドセンター部の外側のゴム
１３  サイドウォール部
【図１】
2009056899.tif 000006
【図２】
2009056899.tif 000007
【図３】
2009056899.tif 000008
【図４】
2009056899.tif 000009